КАТАЛИТИЧЕСКАЯ СИСТЕМА ГИДРООЧИСТКИ, ПРИГОДНАЯ ДЛЯ ПРИМЕНЕНИЯ В ГИДРООЧИСТКЕ ПОТОКОВ УГЛЕВОДОРОДНОГО СЫРЬЯ

1. Каталитическая система с последовательно расположенными слоями, включающая:
а) по меньшей мере один первый катализатор, выбранный из обычно применяемых катализаторов гидроочистки, имеющий средний диаметр пор более примерно 10 нм, и
2
б) второй катализатор, где второй катализатор представляет собой сыпучий металлический катализатор гидроочистки, содержащий от примерно 30 до примерно 100 мас.% по меньшей мере одного неблагородного металла Группы VIII и по меньшей мере одного металла Группы VIB, по отношению к общей массе каталитических частиц в расчете на оксиды металлов, при этом, когда присутствует менее 100 мас.% указанных по меньшей мере одного неблагородного металла Группы VIII и металла Группы VIB, остаток представляет собой связующее, и частицы указанного второго катализатора имеют площадь поверхности по меньшей мере 10 м/г.
2. Каталитическая система с последовательно расположенными слоями по п.1, в которой указанный по меньшей мере один первый катализатор гидроочистки содержит примерно от 2 до 20 мас.% по меньшей мере одного металла Группы VIII и примерно от 5 до 50 мас.% по меньшей мере одного металла Группы VI на материале носителя с высокой площадью поверхности.
3. Каталитическая система с последовательно расположенными слоями по п.2, в которой указанный металл Группы VIII выбран из группы, состоящей из Со и Mi и их смесей, указанный металл Группы VIB выбран из группы, состоящей из Мо и W и их смесей, и указанный материал носителя с высокой площадью поверхности выбран из группы, состоящей из диоксида кремния, оксида алюминия и их смесей.
4. Каталитическая система с последовательно расположенными слоями по п.1, в которой указанный связующий материал выбран из группы, состоящей из диоксида кремния, алюмосиликата, такого как обычно применяемый алюмосиликат, покрытого диоксидом кремния оксида алюминия и покрытого оксидом алюминия диоксида кремния, и оксида алюминия, диоксида титана, покрытого диоксидом титана оксида алюминия, диоксида циркония, катионообменных глин, анионообменных глин и их смесей..
5. Каталитическая система с последовательно расположенными слоями по п.4, в которой связующее выбрано из группы, состоящей из диоксида кремния, алюмосиликата, диоксида титана, покрытого диоксидом титана оксида алюминия, диоксида циркония, бентонита или их смесей.
6. Каталитическая система с последовательно расположенными слоями по п.1, в которой указанный сыпучий металлический катализатор гидроочистки содержит один неблагородный металл Группы VIII и два металла Группы VIB, где молярное отношение металлов Группы VIB к неблагородному металлу Группы VIII составляет от 10:1 до 1:10.
2
7. Каталитическая система с последовательно расположенными слоями по п.1, в которой сыпучие металлические катализаторы гидроочистки имеют площадь поверхности по меньшей мере 50 м/г, объем пор от примерно 0,05 до примерно 5 мл/г и медианный диаметр по меньшей мере 50 нм.
8. Каталитическая система с последовательно расположенными слоями по п.1, содержащая примерно от 5 до 95 об.% первого катализатора гидроочистки, а остальное количество составляет второй катализатор гидроочистки.
9. Каталитическая система с последовательно расположенными слоями по п.1, в которой указанный первый катализатор гидроочистки имеет средний диаметр пор более 11 нм.
10. Каталитическая система с последовательно расположенными слоями по п.1, в которой указанный первый катализатор гидроочистки имеет средний диаметр пор более 12 нм.
11. Каталитическая система с последовательно расположенными слоями по п.1, содержащая примерно 40-60 об.% первого катализатора, а остальное количество составляет второй катализатор гидроочистки.
12. Каталитическая система с последовательно расположенными слоями по п.1, содержащая примерно 5-50 об.% первого катализатора, а остальное количество составляет второй катализатор гидроочистки.